Brevet FR2883292A1 — publié le 20060922

B0665fr 2883292 La présente invention concerne un procédé de préparation de membranes constituées par un polymère thermoplastique portant des groupements ioniques acides. Il est connu que les polymères portant des groupements ioniques peuvent être utilisés pour l'élaboration de membranes pour des piles à combustible. Les groupements ioniques peuvent être des groupements acides ou des groupements alcalins. Il est également connu de préparer des films de poly- mère soit par coulage à partir d'une solution du polymère dans un solvant volatil, soit par extrusion. L'extrusion est avantageuse, car elle permet d'éviter l'utilisation de solvants volatils, qui peuvent être inflammables. L'extrusion d'un polymère peut être effectuée à condi- tion qu'il présente une stabilité thermique telle que le polymère ne soit pas dégradé à la température requise pour l'extrusion, qui dépend de la température de transition vitreuse. La comparaison de la stabilité thermique d'un polymère ayant un squelette donné ne portant pas de groupements ioniques avec la stabilité thermique d'un polymère qui a le même squelette mais qui porte des groupements ioniques montre que le polymère avec groupements ioniques a une stabilité thermique moindre. La température de dégradation est donc plus faible et elle est généralement incompatible avec la température requise pour l'extrusion, qui dépend de la température de transition vitreuse. Il est connu d'abaisser la température de transition vitreuse d'un polymère en le mélangeant avec un plastifiant, pour permettre une extrusion sans dégradation thermique, le plastifiant étant ensuite éliminé après extrusion. Les polymères qui ont été extrudés par ce procédé sont des polymères qui ne portent pas de groupements ioniques. Comme plastifiants utilisés pour l'extrusion de polymères thermoplastiques, on peut citer les paraffines chlorées ou non chlorées, les esters carboxyliques (tels que les adipates, les benzoates, les citrates et les phtalates), les esters phosphoriques, les toluènes disulfonamides. Par B0665fr exempleH.H.Kausch, et al., (Traité des Matériaux, tome 14, Presses Polytechniques et Universitaires Romandes, Lausanne, 2001) décrivent l'extrusion de polystyrène après incorporation d'agents organiques à titre de plastifiant. Les inventeurs ont alors envisagé de préparer des films de polymères portant des groupements ioniques acides en soumettant à l'extrusion un mélange de polymère et de plastifiant, puis en éliminant le plastifiant du film obtenu par extrusion. Cependant, il est apparu que, parmi les nombreux composés connus comme plastifiants pour l'extrusion de polymères sans groupements ioniques, tous n'étaient pas utilisables avec un polymère à groupements acides. Par exemple, les paraffines ont peu d'affinité pour les groupements ioniques. En outre, en présence de faibles traces d'humidité, les esters carboxyliques et les esters phosphoriques sont dégradés par les groupements ioniques acides du polymère à extruder. Les travaux des inventeurs leur ont alors permis de dé-finir une famille de composés utilisables comme plastifiants pour des polymères portant des groupements ioniques acides, lesdits plastifiants abaissant la température de transition vitreuse et permettant une température d'extrusion qui reste inférieure à la température de dégradation du polymère. La présente invention a par conséquent pour objet un procédé de préparation d'une membrane par extrusion d'un polymère thermoplastique portant des groupements ioniques acides, ainsi que les membranes obtenues. Le procédé selon l'invention consiste à préparer un mé- lange constitué par au moins un plastifiant et par un polymère à groupements ioniques acides -Ap-(H+)p dans les- quels A représente la partie anionique du groupement ioni- que, et p est la valence du groupement anionique, à extruder le mélange obtenu pour former un film, puis à laver en milieu aqueux le film obtenu pour éliminer ledit (lesdits) plastifiant(s). Il est caractérisé en ce que le(s) plasti- fiant(s) est(sont) choisi(s) parmi les composés non volatils qui sont stables vis-à-vis des groupements ioniques du poly- B0665fr mère, qui sont solubles dans l'eau ou dans les solvants mis- cibles à l'eau, lesdits plastifiants étant choisis parmi: - Les composés agissant avec le groupe ionique du polymère par formation d'une liaison faible de type liaison 5 hydrogène; -Les composés agissant avec le groupe ionique du polymère par formation d'une liaison forte, de type liaison ionique. Le milieu aqueux utilisé pour le lavage du film obtenu 10 après extrusion est constitué par de l'eau, par un solvant miscible à l'eau dans lequel le plastifiant est soluble, ou par un mélange d'un tel solvant avec de l'eau. Par composé non volatil, on entend un composé dont la température d'ébullition est supérieure à la température maximale d'extrusion du polymère auquel il est associé. Cette température est généralement supérieure à 200 C. L'affinité pour le cation H+ et l'affinité pour la partie anionique des groupements ioniques peuvent être évaluées respectivement par le caractère donneur ou le caractère accepteur définis sur les échelles "Donor Number" et "Acceptor Number" définies par Gutman, et publiées dans C. Reichardt, Solvents and solvent effects in organic chemistry. 2nd Edition, VCH, 1990. Le procédé proposé peut être mis en oeuvre pour l'élabo- ration de membranes à partir d'un polymère thermoplastique dont la chaîne est constitué par des unités récurrentes identiques ou différentes, chaque unité récurrente comprenant au moins un groupe fonctionnel et au moins un groupe aromatique mono- ou polynucléaire, le groupe fonctionnel étant choisi parmi les groupes ester, cétone, éther, sulfure, sulfone, benzoxazole, amide et imide, au moins une partie des groupes aromatiques portant un groupe ionique acide. Le groupe fonctionnel peut faire partie de la chaîne principale du polymère, et se trouver par conséquent entre deux groupes aromatiques. Le groupe fonctionnel peut aussi faire partie d'un substituant latéral d'un groupe aromatique, ledit groupe aromatique faisant partie de la chaîne principale du polymère. B0665fr Le groupement ionique -Ap-(H+)p peut être choisi parmi tous les groupements ioniques suffisamment dissociés dans le milieu réactionnel. A titre d'exemple, on peut citer le groupement -O-H+, le groupement sulfonate -SO3-H+, le groupe- ment sulfate -OSO3 H+, le groupement carboxylate -CO2H+, le groupement thiocarboxylate -C(=S)O-H+, le groupement dithiocarboxylate -CS2-H+, le groupement phosphonate -PO32-(H+) 2, le groupement sulfonylamidure -SO2NH-H+, et les groupements sulfonylimidure (X-SO2NSO2-)-H+ dans lesquels dans lesquels X est un groupe alkyle ayant de préférence de 1 à 5 atomes de carbone, un groupe alkyle perfluoré ou partiellement fluoré ayant de préférence de 1 à 5 atomes de carbone, un groupe alkényle ayant de préférence de 1 à 5 atomes de carbone, un groupe alkényle perfluoré ou partiellement fluoré ayant de préférence de 1 à 5 atomes de carbone, un groupe oxyalkylène CH3- (0-(CH2) m) n dans lequel de préférence 2 Comme exemples de polymères thermoplastiques, on peut citer les polymères qui comprennent des segments choisis parmi les segments suivants dans lesquels le groupe fonctionnel -Ap-(H+)p représente n'importe lequel des groupes ioniques ci-dessus, et les indices n, m, x et y représentent chacun un nombre d'unités récurrentes: - un polyéther dont certaines unités récurrentes portent un groupement ionique acide, par exemple un polyphénylène oxyde répondant à la formule I, dans laquelle R et R1 représentent indépendamment l'un de l'autre H, un groupe alkyle ayant de préférence de 1 à 5 atomes de carbone, un groupe alkényle ayant de préférence de 2 à atomes de carbone, ou un groupe aryle B0665fr une polyéther-éther-cétone qui est constituée par des unités comprenant dans la chaîne des fonctions éther et des fonctions cétone, et dont certaines unités portent un groupement ionique acide, par exemple un polyéther répondant à la formule II ci-après (I) CO une polyéther-cétone qui est constituée par des unités comprenant dans la chaîne des fonctions éther et des fonctions cétone, et dont certaines unités portent un groupement ionique acide, par exemple un polyéther répondant à la formule III ci-après - un polybenzoxazole dont certaines unités portent un 15 groupement ionique acide, par exemple un polymère dont l'unité récurrente répond à la formule IV suivante: - qv-(H p (IV) un acide polyamique dont certaines unités portent un groupement ionique acide, et qui se transforme en 20 polyimide par la chaleur de l'extrusion, par exemple le polyimide suivant: B0665fr (V) -un polyparaphénylène, comprenant par exemple des unités répondant à la formule VI tel que le poly(4-phénoxybenzoyl-1,4-phénylène) commercialisé par la société Maxdem, Inc sous la dénomination "poly-X200" ; - un polyphénylène sulfure, par exemple un polymère dont 10 l'unité récurrente répond à la formule VII suivante: + (VII) - une polyéther sulfone, par exemple un polymère répondant à la formule VIII ci-dessous dans laquelle R2 représente un simple liaison ou un groupe -C(CH3)- : so SO2 (VIII) Une famille particulière de polymères est constituée par les polymères comprenant des segments choisis parmi les B0665fr segments ci-dessus, dans lesquelles le groupe ionique est -SO3H. Ils sont représentées par les formules suivantes: (Ia) SO3H CO CO CO SO3H (IVa) (Va) (VIa) B0665fr (VIIa) Sot s02 (VIIIa) Parmi les composés utilisables comme plastifiant et agissant avec le groupe ionique du polymère par formation d'une liaison faible du type liaison hydrogène, on peut citer les sulfones (par exemple le sulfolane), le sulfamide H2N-SO2NH2r les tétraalkylsulfamides (par exemple le tétraéthylsulfamide), les alkylsulfonamides dans lesquels le groupe alkyle possède de 1 à 5 atomes de carbone, et les aryl-sulfonamides R3-SO2NH2 dans lesquels R3 est par exemple un groupe phényle, un groupe tolyle ou un groupe naphtyle. On peut en outre citer les oligoéthers, par exemple un polyéthylène glycol de masse 400 g/mol. Parmi les composés utilisables comme plastifiant et agissant avec le groupe ionique du polymère par formation d'une liaison forte, du type liaison ionique, on peut citer: - l'imidazole, les N-alkylimidazole, le Nvinyl-20 imidazole; - les oligomères d'oxyde d'éthylène portant un groupe terminal amine primaire ou amine secondaire. Des oligomères portant un groupe terminal amine primaire sont commercialisées sous la dénomination Jeffamine . Les oligomères qui portent un groupe terminal amine secondaire peuvent être préparés par un procédé consistant à faire réagir un oligoéther terminé par une ou deux fonctions alcool avec le chlorure de thionyle la (les) fonction(s) alcool par des chlores, à traiter le produit obtenu par un excès de pipérazine et puis à purifier le produit final [Cf. X. 011ivrin, F.Alloin, J- B0665fr F. Le Nest, D.Benrabah, J-Y. Sanchez, Electrochimica Acta, 48, 14-16, 1961-69 (2003)] ; - les amines secondaires, telles que par exemple la diéthanolamine commercialisé par la société Aldrich sous la référence D8,330-3) et la bis (2- méthoxyéthyl) amine commercialisée par la société Aldrich sous la référence B4,820-7; les amines tertiaires portant trois substituants oligo(oxyéthylène). Un plastifiant de cette nature, qui forme une liaison ionique avec les groupements ioniques du polymère, fixe le proton du groupe acide porté par le polymère en donnant un acide conjugué, de type ammonium ou imidazolium. Un tel acide conjugué est un acide très faible qui ne dégrade ni le plastifiant ni le polymère ionique acide et qui permet d'effectuer l'extrusion à des températures plus élevées. Les composés précités peuvent être utilisés comme plastifiants seuls, ou avec un composé agissant comme plastifiant du squelette, les divers composés devant être miscibles. Le mélange de polymère ionique thermoplastique et de plastifiant soumis à l'extrusion peut contenir en outre une charge qui peut être choisie parmi les charges destinées à améliorer la tenue mécanique du film de polymère obtenu après extrusion, et les charges destinées à améliorer d'autres propriétés du matériau final. La charge destinée à améliorer la tenue mécanique peut être choisie parmi les fibres de verre, les fibres de carbone, les fibres d'alumine, des fibres de polyaramide, commercialisées sous la dénomination Kevlar . Comme charge destinée à améliorer l'hydrophilie d'un film de polymère obtenu après extrusion, et par conséquent sa conductivité, on peut citer l'acide phosphatoantimonique (H3). Un polymère du type polysulfone sulfonée répondant à la 35 formule (VIIIa) B0665fr so S02 peut être obtenu à partir des polymères commercialisés par la société Solvay, respectivement sous les dénominations UDEL lorsque R2 représente un groupe -C(CH3)2- et RADEK lorsque R2 représente une simple liaison. Ces polymères UDEL et RADEZ ont une structure analogue à celle des polymères (VIII) ci-dessus, mais ils ne portent pas de groupements ioniques. Le procédé de préparation du polymère (VIII) à partir du polymère précurseur UDEL ou RADEL (VIIIp) comprend les étapes suivantes: 1. Préparation d'une solution anhydre du polymère (VIIIp) dans un solvant choisi parmi les solvants organiques chlorés (par exemple le dichloroéthane DCE, le tétrachloroéthane TCE ou le dichlorométhane DCM) ou le chloroforme; 2. préparation d'une solution anhydre de chlorosulfonate de triméthylsilyle, qui est le réactif de sulfonation; 3. mise en contact des deux solutions anhydres, sous agita-tion énergique, pendant une durée de quelques heures à une température entre 30 C et 65 C, sous argon; 4. extraction du polymère sulfoné soit directement par filtration, soit par une précipitation suivie d'une filtration; 5. évaporation à température ambiante du solvant de 25 précipitation; 6. lavage à l'eau du polymère sulfoné ; 7. séchage du polymère sulfoné sous vide dynamique, à une température entre 40 C et 80 C, par exemple à 50 C. La présente invention est illustrée par les exemples 30 suivants. Exemples 1 et 2 Les exemples 1 et 2 concernent la préparation de polysulfones sulfonées portant des groupes acides. B0665fr Exemple 1 Préparation d'un polysulfone sulfoné Au cours d'une première étape, on a préparé une solution anhydre de polymère UDEL en dissolvant 1600 g (3,62 moles) de polymère UDEL dans 16 1 de DCE à 50 C, puis en séchant la solution par une distillation azéotropique jusqu'à élimination de 1 1 de DCE. Parallèlement, on a préparé une solution anhydre de chlorosulfonate de triméthylsilyle en dissolvant dans 500 ml de DCE sec sous agitation magnétique et sous argon, 472 g (4,34 moles) de chlorure de triméthylsilane et 422 g (3,6 moles) de C1SO3H, tous les constituants étant anhydres, pendant une durée de 2 h, HC1 formé étant piégé. Au cours d'une deuxième étape, on a mélangé les deux solutions anhydres sous balayage d'argon et on a maintenu le mélange pendant 17 h à 35 C sous agitation énergique. Au cours d'une troisième étape, on a précité la solution dans l'éther de pétrole, on a séparé par filtration le précipité formé, et on l'a lavé trois fois à l'éther de pétrole, puis on a évaporé le résidu d'éther de pétrole sous air à température ambiante. Enfin, on a lavé le précipité à l'eau distillée à pH neutre, on l'a séché à l'air à 20 C pendant une durée de 24 h, puis sous une pression de 20 mbar à 55 C pendant une durée de 72 h. Le polymère obtenu a été soumis à une analyse par RMN 1H, une analyse par spectroscopie infra-rouge et à un dosage acide-base. Le degré de sulfonation, c'est-à-dire la capacité d'échange ionique CEI, déterminé par ces méthodes, est de 0,56 H+/mol d'unités de répétition, ce qui correspond à une capacité d'échange ionique de 1,14 meq/g. La figure 1 représente de spectre RMN-Hl et la figure 2 représente le spectre IR. B0665fr Exemple 2 Préparation d'un polysulfone sulfoné On a préparé une solution anhydre de polymère UDEL en dissolvant 1800 g (4,07 moles) de polymère UDEL dans 18 1 de DCE à 50 C, puis en séchant la solution par une distillation azéotropique jusqu'à élimination de 1 1 de DCE. Parallèlement, on a préparé une solution anhydre de chlorosulfonate de triméthylsilyle en dissolvant dans 700 ml de DCE sec sous agitation magnétique et sous argon, 743 g (6,84 moles) de chlorure de triméthylsilane et 664 g (5,7 moles) de C1SO3H, tous les constituants étant anhydres, pendant une durée de 2 h, HC1 formé étant piégé. Au cours d'une deuxième étape, on a mélangé les deux solutions anhydres sous balayage d'argon et on a maintenu le mélange pendant 17 h à 35 C sous agitation énergique. Au cours d'une troisième étape, on a précipité la solution dans l'éther de pétrole, on a séparé par filtration le précipité formé, et on l'a lavé trois fois à l'éther de pétrole, puis on a évaporé l'éther de pétrole résiduel sous air, à température ambiante. Finalement, on a lavé le précipité à l'eau distillée jusqu'à pH neutre, on l'a séché à l'air à 20 C pendant une durée de 24 h, puis sous une pression de 20 mbar à 55 C pendant une durée de 72 h. Le polymère obtenu a été soumis à une analyse par RMN 1H, une analyse par spectroscopie infra-rouge et à un dosage acide-base. Le degré de sulfonation, c'est-à-dire la capacité d'échange ionique CEI, déterminé par ces méthodes, est de 0,7 H+/mol d'unités de répétition, ce qui correspond à une capacité d'échange ionique de 1,4 meq/g. La figure 3 représente de spectre RMN-H1 et la figure 4 représente le spectre IR. La température de transition vitreuse du polysulfone sulfoné a été déterminée par calorimétrie différentielle à balayage, à l'aide d'un appareil commercialisé par la socié- té TA Instruments sous la dénomination Modulated DSC 2920. Le mode de chauffage de l'échantillon sépare les composantes B0665fr du flux de chaleur total en un signal appelé réversible et un autre signal appelé irréversible. Sur la courbe représentant le signal réversible, les transitions thermiques réversibles comme la transition vitreuse sont observées. Sur la courbe représentant le signal irréversible, les transitions thermiques irréversibles comme la fusion ou la cristallisation sont observées. Le thermogramme obtenu est représenté sur la figure 5, sur laquelle la courbe en trait plein représente le flux de chaleur total, la courbe en pointillés courts représente le signal réversible et la courbe en pointillés longs représente le signal irréversible. L'énergie Q (en W/g de polysulfone) est représentée en ordonnée, et la température T en abscisse. La figure 5 montre que la température de transition vitreuse est de 196 C (point d'inflexion sur la courbe du signal réversible). Exemples 3 à 8 Les exemples 3 à 8 démontrent l'aptitude à l'extrusion de différentes compositions contenant un polysulfone sulfoné et un plastifiant, et décrivent l'élaboration de membranes. Ils décrivent des essais de rhéométrie dynamique et des extrusions réalisées avec un Rhéomètre capillaire Gottfert 1500. La rhéométrie dynamique, avec l'utilisation de l'équivalence temps-température, permet de caractériser les mélanges dans les conditions de gradient de cisaillement qu'ils subissent dans une extrudeuse. La rhéométrie capillaire, en raison de sa maniabilité et des quantités modérées de polymère consommé, est bien adaptée à une étude d'extrudabilité. Les données obtenues par les deux types d'essais de rhéométrie sont représentatives d'une extrusion en extrudeuse mono ou bi-vis. Exemple 3 Polysulfone sulfoné / polyéthylène glycol Cet exemple a été réalisé en utilisant une fraction, dite PSUSH, d'un polysulfone obtenu selon le mode opératoire de l'exemple 2 et un polyéthylène glycol ayant une masse de 400 g/mol (PEG-400). PSUSH désigne le produit constitué de B0665fr particules ayant une dimension inférieure à 300 pm, obtenu par broyage du polysulfone obtenu selon l'exemple 2, puis tamisage à une dimension inférieure à 300 pm. La figure 6 représente le thermogramme DSC de PEG-400. Il montre que PEG-400 a une température de transition vitreuse de -78 C (point d'inflexion sur la courbe du signal réversible, et une température de fusion de -3 C (point d'inflexion sur la courbe du signal irréversible) . Le mélange de PSUSH et de PEG-400 (dans un rapport en masse de 70/30, correspondant à un rapport en volume de 68/32) a été réalisé dans un mélangeur chauffant de type Rheomix de Haake comprenant une chambre de 70 cm3 et des rotors contrarotatifs de 25 mm de diamètre. La chambre est surmontée d'une trémie par laquelle on effectue le remplissage. La température du mélangeur était régulée à 100 C. La vitesse de rotation des rotors était fixée à 80 tr/min, ce qui correspond à un cisaillement moyen de 80 s-1. PSUSH et PEG-400 ont été pesés séparément à 1 mg près, puis ils ont été préalablement mélangés par agitation mécanique avant d'être versés dans la trémie du mélangeur. Les rotors ont été actionnés pendant 20 minutes. Le produit obtenu est un liquide transparent, de couleur ambrée, peu visqueux à la température de réalisation du mélange, soit 100 C. A température ambiante, le produit devient un solide, il est homogène à l'oeil nu. La transition vitreuse du mélange est de 80 C, cette estimation étant faite en chauffant lentement le mélange qui devient liquide vers 80 C. La figure 7 représente le thermogramme DSC du mélange, et l'on constate que la température de transition vitreuse n'y est pas visible. La courbe en trait plein représente le flux de chaleur total, la courbe en pointillés courts représente le signal réversible et la courbe en pointillés longs représente le signal irréversible. Le mélange PSUSH / PEG-400 a été broyé dans un broyeur mécanique à lames (commercialisé sous la marque IKA) équipé d'une grille de 2 mm. Les grains récupérés après broyage ont B0665fr été placés dans une étuve ventilée à 60 C pendant 4 heures pour éliminer l'eau qui gênerait l'extrusion. Pour qu'une composition soit extrudable, il faut que sa viscosité soit suffisamment faible pour que la composition 5 coule à la température d'extrusion. La viscosité du mélange PSUSH/PEG-400 a été caractérisée en rhéométrie dynamique avec un rhéomètre ARES de la société Rheometrics, à 100 et 120 C et pour des gradients de cisaillements entre 10-1 et 102 s-l. A partir de ces mesures de viscosité, le comportement du mélange en extrusion a été prévu par le principe de la superposition temps- température. La figure 8 montre le comportement du mélange à 120 C. En ordonnée, i représente la viscosité, et en abscisse, f représente la fréquence de sollicitation de l'échantillon. Les courbes définies par les points concernent les mesures à 120 C, les courbes définies par les carrés concernent les mesures à 100 C. Pour chaque groupe de courbes, la ligne de liaison entre les points ou les carrés. É en trait plein fin représente G', c'est-à-dire le module élastique ou module de conservation; É en trait pointillé représente G", c'est-à-dire le module visqueux ou module de perte; É en trait plein gras représente la viscosité ri*. Ces courbes montrent que, pour des cisaillements représentatifs de l'extrusion, la viscosité est proche de 400 Pa.s à 1000 s-1, ce qui est très faible. Le mélange peut donc être extrudé. On a préparé un film par extrusion du mélange PSUSH / PEG-400 à l'aide du rhéomètre capillaire Gottfert 1500. Ce rhéomètre comprend un réservoir chauffant dans lequel le mélange est introduit. Un piston pousse le mélange fondu à travers une filière plate d'épaisseur 0,8 mm. La température d'extrusion, qui doit être supérieure à la température de transition vitreuse du mélange pour que le polymère coule, mais inférieure à la température d'évaporation du plasti- fiant, est de 120 C dans le cas présent. L'épaisseur du film B0665fr en sortie de filière est de 0,8 mm, et l'étirage du film permet de diminuer son épaisseur jusqu'à 0,1 mm. Le film est ensuite refroidi à température ambiante. Il est transparent et sa surface ne présente pas de défauts. Le film est ensuite immergé dans l'eau pendant 24 heures à température ambiante pour éliminer le plastifiant qui se solubilise dans l'eau. Une analyse RMN du matériau après séchage permet de vérifier que le plastifiant est totalement éliminé. La membrane est ensuite conservée, dans l'eau ou en atmosphère saturée en humidité. Les résultats électrochimiques sont obtenus par des mesures d'impédance en appliquant une tension sinusoïdale de faible amplitude à une cellule électrochimique, autour de sa tension d'équilibre. La conductivité protonique du film de polysulfone sulfoné acide, mesurée à 20 C et 90% d'humidité, est égale à 1,1 mS. cm-1. Exemple 4 Polysulfone sulfoné / imidazole Cet exemple a été réalisé en utilisant le composé PSUSH utilisé dans l'exemple 3, et de l'imidazole comme plastifiant. Le mélange contenait 27% en masse, soit 31% en volume, de plastifiant. La température de fusion de l'imidazole, déterminée par DSC, est de 90 C, tel que montré sur la figure 9, qui représente le thermogramme DSC de l'imidazole. Sur la figure 9, la courbe en trait plein représente le flux de chaleur total, la courbe en pointillés courts représente le signal réversible et la courbe en pointillés longs représente le signal irréversible. Le mélange PSUSH / imidazole été réalisé dans un mélangeur Rhéomix analogue à celui utilisé dans l'exemple 3. La température du mélangeur était régulée à 140 C. La vitesse de rotation des rotors était fixée à 80 tr/min, ce qui correspond à un cisaillement moyen de 80 s-1. PSUSH et l'imidazole ont été pesés séparément à 1 mg près, puis ils ont été préalablement mélangés par agitation mécanique avant d'être versés dans la trémie du mélangeur. B0665fr Les rotors ont été actionnés pendant 20 minutes. Le produit obtenu est un liquide transparent, de couleur marron clair, peu visqueux à la température de réalisation du mélange, soit 140 C. A température ambiante, le produit devient un solide, il est homogène à l'oeil nu. La transition vitreuse du mélange a été déterminée par DSC. La figure 10 représente le thermogramme DSC du mélange, et elle montre que la température de transition vitreuse est de 102 C. La courbe en trait plein représente le flux de chaleur total, la courbe en pointillés courts représente le signal réversible et la courbe en pointillés longs représente le signal irréversible. Le mélange PSUSH / imidazole a été broyé dans un broyeur mécanique à lames (commercialisé sous la marque IKA) équipé d'une grille de 2 mm. Les grains récupérés après broyage ont été placés dans une étuve ventilée à 60 C pendant 4 heures pour éliminer l'eau qui gênerait l'extrusion. La viscosité du mélange PSUSH/imidazole a été caractérisée en rhéométriedynamique avec un rhéomètre ARES de la société Rheometrics, à 160 C et 180 C et pour des gradients de cisaillements entre 10-1 et 102 s-1. La figure 11 montre le comportement du mélange à 160 C (carrés) et à 180 C (losanges). En ordonnée, n* représente la viscosité, et en abscisse, f représente la fréquence de sollicitation de l'échantillon. La figure 11 montre que la viscosité est de 500 Pa.s à 100 s-1 et à 180 C et que le mélange peut donc être extrudé. On a préparé un film par extrusion d'un mélange PSUSH/imidazole à l'aide du rhéomètre capillaire Gottfert 1500, analogue à celui utilisé dans l'exemple 3. La température d'extrusion choisie dans le cas présent est de 120 C. L'épaisseur du film en sortie de filière est de 0,8 mm, et l'étirage du film permet de diminuer son épaisseur jusqu'à 0,1 mm. Le film est ensuite refroidi à température ambiante. Il est transparent et sa surface ne présente pas de défauts. Le film est ensuite immergé dans l'eau pendant 24 heures à température ambiante pour éliminer le plastifiant B0665fr qui se solubilise dans l'eau. Une analyse RMN du matériau après séchage permet de vérifier que le plastifiant est totalement éliminé. La membrane est ensuite conservée, dans l'eau ou en atmosphère saturée en humidité. La conductivité protonique du film de polysulfone sulfoné acide, mesurée à 20 C et 90% d'humidité, de la même manière que dans l'exemple 3, est égale à 0,7 mS.cm-1. Exemple 5 Polysulfone sulfoné acide - tétraéthylsulfamide Cet exemple a été réalisé en utilisant le polymère PSUSH utilisé dans l'exemple 3, et du tétraéthylsulfamide comme plastifiant. Le mélange contenait 26% en masse, soit 30% en volume, de plastifiant. La température de fusion du tétraéthylsulfamide, déterminée par DSC, est de -48 C, tel que montré sur la figure 12, qui représente le thermogramme DSC du tétraéthylsulfamide. Sur la figure 12, la courbe en trait plein représente le flux de chaleur total, la courbe en pointillés courts représente le signal réversible et la courbe en pointillés longs représente le signal irréversible. Le mélange PSUSH / tétraéthylsulfamide été réalisé dans un mélangeur Rhéomix analogue à celui utilisé dans l'exemple 3. La température du mélangeur était régulée à 100 C. La vitesse de rotation des rotors était fixée à 80 tr/min, ce qui correspond à un cisaillement moyen de 80 s-1. PSUSH et le tétraéthylsulfamide ont été pesés séparément à 1 mg près, puis ils ont été préalablement mélangés par agitation mécanique avant d'être versés dans la trémie du mélangeur. Les rotors ont été actionnés pendant 20 minutes. Le produit obtenu est un liquide transparent, de couleur marron clair, peu visqueux à la température de réalisation du mélange, soit 100 C. A température ambiante, le produit devient un solide, il est homogène à l'oeil nu. La transition vitreuse du mélange est de 100 C, cette estimation étant faite l'estimer en chauffant lentement le mélange qui devient liquide vers 100 C. B0665fr La figure 13 représente le thermogramme DSC du mélange, et l'on constate que la température de transition vitreuse n'y est pas visible. La courbe en trait plein représente le flux de chaleur total, la courbe en pointillés courts représente le signal réversible et la courbe en pointillés longs représente le signal irréversible. Le mélange PSUSH / tétraéthylsulfamide a été broyé dans un broyeur mécanique à lames (commercialisé sous la marque IKA) équipé d'une grille de 2 mm. Les grains récupérés après broyage ont été placés dans une étuve ventilée à 80 C pendant 4 heures pour éliminer l'eau qui gênerait l'extrusion. La viscosité du mélange PSUSH/tétraéthylsulfamide a été caractérisée en rhéométrie dynamique avec un rhéomètre ARES de la société Rheometrics, à 120 C et pour des gradients de cisaillements entre 10-1 et 102 s-1. La figure 14 montre le comportement du mélange. La courbe définie par des carrés reliés par une ligne en trait plein fin représente G', c'est-àdire le module élastique. La courbe définie par des carrés reliés par une ligne en trait pointillé représente G", c'est-à-dire le module visqueux. La courbe définie par des carrés reliés par une ligne en trait plein gras représente la viscosité Cette figure montre que la viscosité est de 1000 Pa.s à 100 s-1 et à 120 C, et que le mélange peut donc être extrudé. On a préparé un film par extrusion d'un mélange PSUSH/tétraéthylsulfamide à l'aide du rhéomètre capillaire Gottfert 1500, analogue à celui utilisé dans l'exemple 3. La température d'extrusion choisie dans le cas présent est de 120 C. L'épaisseur du film en sortie de filière est de 0,8 mm, et l'étirage du film permet de diminuer son épaisseur jusqu'à 0,1 mm. Le film est ensuite refroidi à température ambiante. Il est transparent et sa surface ne présente pas de défauts. Le film est ensuite immergé dans l'eau pendant 24 heures à température ambiante pour éliminer le plastifiant qui se solubilise dans l'eau. Une analyse RMN du matériau après séchage permet de vérifier que le plastifiant est B0665fr totalement éliminé. La membrane est ensuite conservée, dans l'eau ou en atmosphère saturée en humidité. La conductivité protonique du film de polysulfone sulfoné acide, mesurée à 20 C et 90% d'humidité, de la même 5 manière que dans l'exemple 3, est égale à 1,1 mS.cm_1. Exemple 6 Polysulfone sulfoné - tétraéthylsulfamide - H3 Cet exemple a été réalisé en utilisant le polymère PSUSH utilisé dans l'exemple 3, du tétraéthylsulfamide comme plastifiant, et de l'acide phosphatoantimonique (H3) comme charge. Le mélange contenait 26% en masse, soit 30% en volume, de plastifiant. Dans le mélange H3/PSUSH (qui représente 74% en masse ou 70% en volume par rapport au mélange des 3 constituants), H3 représente 10% en volume par rapport à PSUSH. Le mélange PSUSH / tétraéthylsulfamide / H3 été réalisé dans un mélangeur Rhéomix analogue à celui utilisé dans l'exemple 3. La température du mélangeur était régulée à 100 C. La vitesse de rotation des rotors était fixée à 80 tr/min, ce qui correspond à un cisaillement moyen de 80 s-1. PSUSH, le tétraéthylsulfamide et H3 ont été pesés séparément à 1 mg près, puis ils ont été préalablement mélangés par agitation mécanique avant d'être versés dans la trémie du mélangeur. Les rotors ont été actionnés pendant 20 minutes. Le produit obtenu est un liquide transparent, de couleur jaune, peu visqueux à la température de réalisation du mélange, soit 100 C. A température ambiante, le produit devient un solide, il est homogène à l'ceil nu. Le mélange PSUSH / tétraéthylsulfamide / H3 a été broyé dans un broyeur mécanique à lames (commercialisé sous la marque IKA) équipé d'une grille de 2 mm. Les grains récupérés après broyage ont été placés dans une étuve ventilée à 80 C pendant 4 heures pour éliminer l'eau qui gênerait l'extrusion. La viscosité du mélange PSUSH/tétraéthylsulfamide / H3 a été caractérisée en rhéométrie dynamique avec un rhéomètre ARES de la société Rheometrics, à 160 C et pour des B0665fr gradients de cisaillements entre 10-1 et 102 s-1. La figure 15 montre le comportement du mélange. La courbe définie par des carrés représente la viscosité rl*.pour le mélange ternaire du présent exemple. La courbe définie par des carrés, correspondant au mélange binaire de l'exemple 5. La figure 15 montre que la viscosité est de 1000 Pa.s à 100 s 1 et à 160 C, qu'elle est peu différente de la viscosité du mélange binaire sans H3, et que le mélange ternaire du présent exemple peut donc être extrudé. On a préparé un film par extrusion d'un mélange PSUSH/tétraéthylsulfamide/H3 à l'aide du rhéomètre capillaire Gottfert 1500, analogue à celui utilisé dans l'exemple 3. La température d'extrusion choisie dans le cas présent est de 120 C. L'épaisseur du film en sortie de filière est de 0,8 mm, et l'étirage du film permet de diminuer son épaisseur jusqu'à 0,1 mm. Le film est ensuite refroidi à température ambiante. Il est transparent et sa surface ne présente pas de défauts. Le film est ensuite immergé dans l'eau pendant 24 heures à température ambiante pour éliminer le plastifiant qui se solubilise dans l'eau. Une analyse RMN du matériau après séchage permet de vérifier que le plastifiant est totalement éliminé. La membrane est ensuite conservée, dans l'eau ou en atmosphère saturée en humidité. Exemples 7 à 10 Ces exemples concernent l'extrusion de mélanges polymère/plastifiant analogues à ceux des exemples 3 à 6, l'extrusion étant effectuée à l'aide d'une extrudeuse commercialisée par la société DACA sous la marque Microcompounder. Le corps de l'extrudeuse est formée par 2 plaques similaires s'assemblant entre elles. La figure 16 représente une vue de face de l'une des plaques (5) telle. que visible lorsque l'extrudeuse est ouverte pour son nettoyage. Elle comprend un fourreau (1) dans lequel sont placées deux vis coniques contrarotatives (2, 2'), des cartouches chauffantes (non représentées) insérées dans les deux plaques de manière B0665fr à maintenir une température homogène dans le fourreau, un capteur de température (non représenté), un capteur de couple (non représenté), une vanne à deux positions (3), une filière interchangeable 4, et un canal (6) reliant la partie inférieure à la partie supérieure du fourreau. Le volume du fourreau (1) est de 4,5 cm3. Les 2 vis coniques contrarotatives (2, 2') ont une longueur de 100 mm et un diamètre maximal de 10 mm. Leur vitesse de rotation peut varier de 0 à 360 tours par minute. Dans le présent exemple, la vitesse était de 100 tours par minute, ce qui représente un cisaillement moyen d'environ 1500 s-1, c'est-à-dire un cisaillement représentatif des conditions industrielles d'extrusion. La vanne à 2 positions (3) peut être soit en position 'Recyclage', qui permet au matériau en bout de vis de remonter pour entrer à nouveau dans le fourreau, soit en position 'Extrusion', pour faire sortir le matériau à travers la filière. Sur la figure, elle est en position "recyclage". La filière interchangeable (4) utilisée dans le présent exemple est une filière axisymétrique de diamètre 2 mm. Dans l'extrudeuse Microcompounder, l'extrusion est effectuée dans les conditions suivantes. Les plaques de l'extrudeuse sont régulées à une température Te donnée. Le mélange à extruder est placé dans une trémie d'alimentation, et poussé par un piston dans le fourreau. À l'intérieur du fourreau, les deux vis co- rotatives mélangent et fondent le matériau, et le forcent vers le bas. Quand le matériau atteint le bas du fourreau, il remonte par le canal extérieur (6) puis entre à nouveau dans le fourreau pour être mélangé. Ce processus peut être répété plusieurs fois, pendant une durée Dex. La température du mélange polymère / plastifiant est mesurée en temps réel par le capteur de température. Un capteur de couple (non représenté) mesure la résistance Re engendrée par le matériau pendant la rotation des vis, dans la gamme de 0 à 5 N.m. À la fin du procédé de mélange, la vanne est tournée en position extrusion, afin de faire sortir le matériau à travers la filière (4). B0665fr Exemple 7: Polysulfone sulfonée - PEG-400 Cet exemple a été réalisé en utilisant un mélange PSUSH / PEG-400 préparé de la même manière que dans l'exemple 3, mais avec un rapport en masse PEG-400/PSUSH de 31/69. L'extrusion a été effectuée avec 3 g de mélange, avec une température de plaques Te de 140 C, et une durée Dex de 8 min. La température du mélange PSUSH/PEG-400, mesurée en temps réel par le capteur de température, est restée à 140 C, ce qui signifie que le mélange ne s'est pas échauffé. Le couple mesuré était de 1,6 N.m, ce qui veut dire que le matériau coule facilement. À la fin du procédé de mélange, la vanne a été tournée en position extrusion, afin de faire sortir le matériau à travers la filière. L'extrudat obtenu est lisse et souple à température ambiante. Exemple 8: Polysulfone sulfonée - imidazole Cet exemple a été réalisé en utilisant un mélange PSUSH / imidazole préparé de la même manière que dans l'exemple 4, mais avec un rapport en masse imidazole/PSUSH de 27/73. L'extrusion a été effectuée avec 3,20 g de mélange, avec une température de plaques Te de 160 C, et une durée Dex de 5 min. La température du mélange PSUSH/imidazole, mesurée en temps réel par le capteur de température, est restée constante à 160 C, ce qui signifie que le mélange ne s'est pas échauffé. Le couple mesuré était de 3,8 N.m, ce qui veut dire que le matériau a une viscosité élevée à 160 C. À la fin du procédé de mélange, la vanne a été tournée en position extrusion, afin de faire sortir le matériau à travers la filière. L'extrudat obtenu est lisse et souple à température ambiante. Exemple 9: Polysulfone sulfonée - tétraéthylsulfamide Cet exemple a été réalisé en utilisant un mélange PSUSH / tétraéthylsulfamide préparé de la même manière que dans l'exemple 5, mais avec un rapport en masse tétraéthylsulfamide /PSUSH de 26/74. B0665fr L'extrusion a été effectuée avec 5,4 g de mélange, avec une température de plaques Te de 130 C, et une durée Dex de 5 min. La température du mélange PSUSH/ tétraéthylsulfamide, mesurée en temps réel par le capteur de température, est restée à 130 C, ce qui signifie que le mélange ne s'est pas échauffé. Le couple mesuré était de 2,7 N.m, ce qui veut dire que le matériau coule facilement. À la fin du procédé de mélange, la vanne a été tournée en position extrusion, afin de faire sortir le matériau à travers la filière. L'extrudat obtenu est lisse et souple à température ambiante. Exemple 10: Polysulfone sulfonée - tétraéthylsulfamide - H3 Cet exemple a été réalisé en utilisant un mélange PSUSH / tétraéthylsulfamide / H3 préparé de la même manière que dans l'exemple 6. Le mélange contenait 26% en masse, soit 30% en volume, de plastifiant. Dans le mélange H3/PSUSH (qui représente 74% en masse ou 70% en volume par rapport au mélange des 3 constituants), H3 représente 10% en volume par rapport à PSUSH. L'extrusion a été effectuée avec 2,90 g de mélange, dans les conditions suivantes avec une température de plaques Te de 160 C, et une durée Dex de 5 min. La température du mélange PSUSH/ tétraéthylsulfamide /H3, mesurée en temps réel par le capteur de température, est restée à 160 C, ce qui signifie que le mélange ne s'est pas échauffé. Le couple mesuré était de 4 N.m, ce qui veut dire que le matériau a une viscosité élevée à 160 C. À la fin du procédé de mélange, la vanne a été tournée en position extrusion, afin de faire sortir le matériau à travers la filière. L'extrudat obtenu est lisse et souple à température ambiante. Exemple 11 Polyétheréthercétone sulfoné / polyéthylène glycol Cet exemple a été réalisé dans des conditions analogues 35 à celles des exemples 7 à 10, avec une polyéther-éther- B0665fr cétone sulfonée acide comme polymère thermoplastique et PEG-400 comme plastifiant. La poly-éther-éther-cétone sulfonée acide a été préparé selon le mode opératoire suivant. On a solubilisé 50 g de poly-éther-éther-cétone commercialisé par la société Goodfellow dans 500 ml d'acide sulfurique 96 % à température ambiante, sous atmosphère d'argon. La dissolution est totale après 4 heures et conduit à une solution marron. On a ajouté ensuite 146 ml d'oléum à 20% de SO3 pour atteindre une concentration en acide sulfurique égale à 98,5 On a porté le mélange réactionnel à une température de 45 C et on l'a maintenu à cette température pendant 45 min. On a ensuite précipité lentement le mélange réactionnel, sous agitation mécanique, dans 5 1 d'eau glacée. On a filtré le précipité, et on l'a lavé plusieurs fois à l'eau distillée, jusqu'à atteindre le pH de l'eau distillée utilisée. On a séché ensuite le précipité sous vide dynamique de 10 mbar pendant 3 jours à 60 C. Le dosage a été effectué en présence d'un indicateur coloré (Methyl orange) par une solution de soude à 2,5 10- 3 mol/1 dans le DGME, en dissolvant 1 g de polymère sec dans 100 ml de DiéthylèneGlycolMonométhylEther (DGME). On a obtenu une CEI de 1,3 meq/g. L'extrusion a été effectuée avec 0,85 g de Poly-étheréther-cétone sulfonée acide et 0,87 g de PEG-400, avec une température de plaques Te de 120 C, et une durée Dex de 4 min. La température du mélange polymère / plastifiant, mesurée en temps réel par le capteur de température, est restée à 120 C, ce qui signifie que le mélange ne s'est pas échauffé. Le couple mesuré était de 2,5 N.m, ce qui veut dire que le matériau coule facilement. À la fin du procédé de mélange, la vanne a été tournée en position extrusion, afin de faire sortir le matériau à travers la filière. L'extrudat obtenu est lisse. B0665fr Revendications 1. Procédé pour la préparation d'une membrane par extrusion d'un polymère thermoplastique portant des groupements ioniques acides répondant à la formule -Ap-(H+)p, dans laquelle A représente la partie anionique du groupement ionique et p représente la valence du groupement anionique, consistant à préparer un mélange constitué par un polymère à groupements ioniques acides et par au moins un plastifiant, à extruder le mélange obtenu pour former un film, puis à laver en milieu aqueux le film obtenu pour éliminer ledit (lesdits) plastifiant(s), caractérisé en ce que le(s) plastifiant(s) est(sont) choisi(s) parmi les composés non volatils qui sont stables vis-à-vis des groupements ioniques du polymère, qui sont solubles dans l'eau ou dans les solvants miscibles à l'eau, lesdits plastifiants étant choisis parmi. - les composés agissant avec le groupe ionique du polymère par formation d'une liaison faible de type liaison hydrogène; - les composés agissant avec le groupe ionique du polymère 20 par formation d'une liaison forte, de type liaison ionique. 2. Procédé selon la revendication 1, caractérisé en ce que le milieu aqueux utilisé pour le lavage du film obtenu après extrusion est constitué par de l'eau, par un solvant miscible à l'eau dans lequel le plastifiant est soluble, ou par un mélange d'un tel solvant avec de l'eau. 3. Procédé selon la revendication 1, caractérisé en ce que le polymère thermoplastique est un polymère dont la chaîne est constituée par des unités récurrentes identiques ou différentes, chaque unité récurrente comprenant au moins un groupe fonctionnel et au moins un groupe aromatique mono-ou polynucléaire, le groupe fonctionnel étant choisi parmi les groupes ester, cétone, éther, sulfure, sulfone, benzoxazole, aminoacide et imide, au moins une partie des groupes aromatiques portant un groupe ionique acide. B0665fr 4. Procédé selon la revendication 3, caractérisé en ce que le groupe fonctionnel fait partie de la chaîne principale du polymère. 5. Procédé selon la revendication 3, caractérisé en ce que le groupe fonctionnel fait partie d'un substituant latéral d'un groupe aromatique, ledit groupe aromatique faisant partie de la chaîne principale du polymère. 6. Procédé selon la revendication 1, caractérisé en ce que le groupement ionique -AP-(H+)p du polymère est choisi parmi les groupements sulfonate S03-H+, carboxylate -CO2H+, thiocarboxylate -C (=S) O-H+, dithiocarboxylate -CS2-H+, phosphonate -P032- (H+) 2, sulfonylamidure SO2NH-H+, et sulfonylimidure (X-SO2NS02-) -H+, X étant un groupe alkyle, un groupe alkyle perfluoré ou partiellement fluoré, ou un groupe aryle. 7. Procédé selon la revendication 1, caractérisé en ce que le polymère est choisi parmi les polymères qui comprennent des segments choisis parmi les segments suivants dans lesquels les indices n, m, x et y représentent chacun un nombre d'unités récurrentes. un polyphénylène oxyde répondant à la formule I, dans laquelle R et R1 représentent indépendamment l'un de l'autre H, un groupe alkyle, un groupe alkényle, ou un groupe aryle, n et m représentent chacun un nombre d'unités récurrentes; une polyéther-éther-cétone répondant à la formule II ci-après -10J O- CO O\ r O- CO n / - une polyéther-cétone répondant à la formule III ci-après B0665fr un polybenzoxazole dont l'unité récurrente répond à la formule IV suivante: AP-(H , - (IV) - un acide polyamique dont certaines unités portent un groupement ionique acide, et qui se transforme en polyimide répondant à la formule suivante: (V) - un polyparaphénylène répondant à la formule VI un polyphénylène sulfure qui répond à la formule VII suivante: B0665fr 2883292 une polyéther sulfone répondant à la formule VIII S02 dans laquelle R2 représente un simple liaison ou un groupe -C (CH3) - . 8. Procédé selon la revendication 1, caractérisé en ce que le plastifiant est choisi parmi les sulfones, le sulfamide H2N-S02-NH2r les tétraalkylsulfamides, les alkylsulfonamides dans lesquels le groupe alkyle possède de 1 à 5 atomes de carbone, les aryl-sulfonamides R3-SO2NH2 dans les- quels R3 est un groupe phényle, un groupe tolyle ou un groupe naphtyle, et les oligoéthers. 9. Procédé selon la revendication 1, caractérisé en ce que le plastifiant est choisi parmi: l'imidazole, les N-alkylimidazole, le N-vinylimidazole; les oligomères d'oxyde d'éthylène portant un groupe terminal amine primaire ou un groupe terminal amine secondaire; les amines secondaires; les amines tertiaires portant trois substituants oligomères d'oxyde d'éthylène. 10. Procédé selon la revendication 1, caractéisé en ce que le mélange de polymère ionique thermoplastique et de plastifiant soumis à l'extrusion contient en outre une charge. 11. Procédé selon la revendication 10, caractérisé en ce que la charge est une charge destinée à améliorer la tenue mécanique. 12. Procédé selon la revendication 11, caractérisé en ce que la charge est choisie parmi les fibres de verre, les fibres de carbone, les fibres d'alumine, des fibres de polyaramide. 13. Procédé selon la revendication 10, caractérisé en ce que la charge est une charge destinée à améliorer l'hydrophilie d'un film obtenu après extrusion du polymère. 14. Procédé selon la revendication 13, caractérisé en ce que la charge est l'acide phosphatoantimonique. SO